【事件の表示】
　特許第３０９９５２３号「カラーフィルター用感放射線性組成物」の請求項１に係る特許に対する特許異議の申立てについて、次のとおり決定する。
【結　論】
　訂正を認める。
　特許第３０９９５２３号の請求項１に係る特許を維持する。
【理　由】
１．手続の経緯
　本件特許第３０９９５２３号に係る手続きの経緯の概要は、以下のとおりである。
　平成４年６月２４日　　　　特許出願
　平成１２年８月１８日　　　特許の設定登録
　平成１２年１０月１６日　　特許掲載公報の発行
　平成１３年３月１９日　　　斉藤秀和より特許異議の申立て
　平成１３年４月１６日　　　田嶋順治より特許異議の申立て
　平成１３年４月９日　　　　田中英博より特許異議の申立て
　平成１３年４月１３日　　　チッソ株式会社より特許異議の申立て
　平成１３年４月１６日　　　株式会社コーエンより特許異議の申立て
　平成１３年４月１６日　　　村松雄一より特許異議の申立て
　平成１３年７月２５日付　　取消理由通知
　平成１３年１０月９日　　　意見書及び訂正請求書の提出
　平成１３年１０月１５日　　各申立人への審尋
　平成１３年１１月２６日　　チッソ株式会社より回答書提出
　平成１４年３月１８日付　　訂正拒絶理由通知及び取消理由通知
　平成１４年５月２７日　　　意見書及び訂正請求書の提出
　平成１４年５月２７日　　　平成１３年１０月９日付訂正請求書の取下げ
　
２．訂正の適否に対する判断
２−１．訂正事項
　訂正を請求する事項は、次のとおりである。
訂正事項ａ：
　特許請求の範囲の請求項１にある「［Ｄ］有機溶剤に溶解または分散されてなり、」と「前記バインダーポリマー［Ｂ］の」の間に、「前記バインダーポリマー［Ｂ］が、ベンジルメタクリレート／メタクリル酸／スチレン共重合体、メチルメタクリレート／メタクリル酸／スチレン共重合体、ベンジルメタクリレート／メタクリル酸／ポリスチレンマクロモノマー共重合体、メチルメタクリレート／メタクリル酸／ポリスチレンマクロモノマー共重合体から選ばれる少なくとも１種であり、」を挿入する。
訂正事項ｂ：
　特許請求の範囲の請求項１にある「重量平均分子量が、１０，０００〜５００，０００であり」と「前記有機溶剤［Ｄ］が」の間に、「、前記バインダーポリマー［Ｂ］を形成するに際し、前記メタクリル酸が、前記バインダーポリマー［Ｂ］を形成するモノマー合計１００重量％に対して、２０重量％〜４０重量％の量で用いられ、」を挿入する。
　
２−２．新規事項の有無、訂正の目的の適否及び拡張・変更の存否
(１)訂正事項ａは、特許明細書の段落【００２０】の記載に基づき、バインダーポリマーを特定の３元共重合体に限定するものであるから、願書に添付した明細書に記載された事項の範囲内の訂正であって、特許請求の範囲の減縮を目的とする訂正に該当し、また、実質上特許請求の範囲を拡張し又は変更するものでもない。
(２)訂正事項ｂは、特許明細書の段落【００１９】の記載に基づき、バインダーポリマーを形成するに際して、メタクリル酸モノマーの量を限定するものであるから、願書に添付した明細書に記載された事項の範囲内の訂正であって、特許請求の範囲の減縮を目的とする訂正に該当し、また、実質上特許請求の範囲を拡張し又は変更するものでもない。
　
２−３．むすび
　以上のとおりであるから、上記訂正請求は、特許法等の一部を改正する法律（平成６年法律１１６号）附則第６条第１項の規定によりなお従前の例によるとされる、特許法第１２０条の４第３項において準用する平成６年法律第１１６号による改正前の特許法第１２６条第１項ただし書き及び第２項の規定に適合するので、当該訂正を認める。
　
３．特許異議の申立てについての判断
３−１．特許異議申立の理由の概要
(１)特許異議申立人斉藤秀和（以下、「申立人１」という。）は、下記の甲第１号証を提出して、訂正前の本件の請求項１に係る発明は、甲第１号証に記載された発明であり、また、甲第１号証に記載された発明に基づいて、その発明の属する技術分野における通常の知識を有する者が容易に発明をすることができたものであるから、取り消されるべきものである旨主張している。
　　　　　　　　　　　　　　　　記
甲第１号証：特開平２−８０４号公報(以下、「刊行物１」という。）
　
(２)特許異議申立人田嶋順治（以下、「申立人２」という。）は、下記の甲第１号証及び甲第２号証を提出して、訂正前の本件の請求項１に係る発明は、甲第１号証に記載された発明であるから、取り消されるべきものである旨主張している。
　　　　　　　　　　　　　　　　記
甲第１号証：特開昭６１−２５６３０３号公報（以下、「刊行物２」という　　　　　　。）
甲第２号証：追試報告書
　
(３)特許異議申立人田中英博（以下、「申立人３」という。）は、下記の甲第１号証ないし甲第３号証を提出して、訂正前の本件の請求項１に係る発明は、甲第１号証または甲第２号証に記載された発明であり、また、甲第１号証ないし甲第３号証に記載された発明に基づいて、その発明の属する技術分野における通常の知識を有する者が容易に発明をすることができたものであるから、取り消されるべきものである旨主張している。
　　　　　　　　　　　　　　　　記
甲第１号証：特開平４−１１５２０３号公報(以下、「刊行物３」という。）
甲第２号証：特開平２−８０４号公報(上記「刊行物１」と同一。）
甲第３号証：特開平４−１５３６５７号公報(以下、「刊行物４」という。）
　
(４)特許異議申立人チッソ株式会社（以下、「申立人４」という。）は、下記の甲第１号証ないし甲第６号証を提出して、訂正前の本件の請求項１に係る発明は、甲第１号証または甲第２号証に記載された発明であり、また、甲第１号証及び甲第２号証に記載された発明に基づいて、その発明の属する技術分野における通常の知識を有する者が容易に発明をすることができたものであるから、取り消されるべきものであり、さらに、特許法第３６条第４項に規定により特許を受けることができないものであるから、取り消されるべきものである旨主張するとともに、平成１３年１１月２６日付回答書において、下記の参考試料１ないし３を提出している。
甲第１号証：特開平２−８０４号公報(上記「刊行物１」と同一。）
甲第２号証：特開平２−１９９４０３号公報(以下、「刊行物５」という。)甲第３号証：チッソ株式会社横浜研究所　佐藤弘幸作成の「（メタ）アクリ　　　　　　ル酸エステル共重合体の分子量に関する実験報告書」
甲第４号証：「溶剤ポケットブック」昭和４２年１１月２５日発行、（株）　　　　　　オーム社、第４８９〜４９１頁、第４９９頁（以下、「刊行物　　　　　　６」という。）
甲第５号証：「東京化成工業株式会社製品安全データシート、製品コードＰ　　　　　　１１７１」１９９５年８月２日作成
甲第６号証：チッソ株式会社横浜研究所　佐藤弘幸作成の「カラーフィルタ　　　　　　ー用感放射性組成物に関する実験報告書」
参考資料１：特開平３−２８４６５１号公報(以下、「刊行物７」という。)
参考資料２：特開平４−４２５２３号公報（以下、「刊行物８」という。）
参考資料３：特開平４−１５３６５７号公報(上記「刊行物４」と同一。)
　
(５)特許異議申立人株式会社コーエン（以下、「申立人５」という。）は、下記の甲第１号証ないし甲第５号証を提出して、訂正前の本件の請求項１に係る発明は、甲第１号証ないし甲第３号証に記載された発明であり、また、甲第１号証ないし甲第４号証に記載された発明に基づいて、その発明の属する技術分野における通常の知識を有する者が容易に発明をすることができたものであるから、取り消されるべきものである旨主張している。
　　　　　　　　　　　　　　　　記
甲第１号証：特開昭６３−２９８３０４号公報（以下、「刊行物９」とい　　　　　　う。）
甲第２号証：特開平２−８０４号公報(上記「刊行物１」と同一。）
甲第３号証：特開平２−２５８０８１号公報（以下、「刊行物１０」という　　　　　　。）
甲第４号証：特開平４−３７８５６号公報(以下、「刊行物１１」という。)
甲第５号証：浅原照三ら編「溶剤ハンドブック」、株式会社講談社、1976年　　　　　　３月20日発行、第７７２〜７７４頁、第７９３頁及び第８３２　　　　　　〜８３４頁（以下、「刊行物１２」という。）
　
(６)特許異議申立人松村雄一（以下、「申立人６」という。）は、下記の甲第１号証及び参考文献１，２を提出して、訂正前の本件の請求項１に係る発明は、甲第１号証に記載された発明であるから、特許法第２９条第１項第３号に規定する発明に該当し、特許を受けることできないものであるから取り消されるべきものである旨主張している。
　　　　　　　　　　　　　　　　記
甲第１号証：特開平２−２０３３４７号公報（以下、「刊行物１３」という　　　　　　。）
参考文献１：COLOUR　INDEX　VOLUME5(1982年)　第5217〜5218頁、第5243頁            、第ix頁及び第xi頁
参考文献２：化学大辞典　第８巻、共立出版株式会社、昭和５９年３月１５　　　　　　日　縮刷版第２８刷発行、第224頁
　
３−２．本件発明
　上記のごとく、訂正は認められるので、本件請求項１に係る発明（以下、「本件発明」という。）は、訂正請求書に添付された全文訂正明細書の特許請求の範囲の請求項１に記載された、以下のとおりのものである。
「【請求項１】［Ａ］顔料、
　［Ｂ］バインダーポリマーおよび
　［Ｃ］感放射線化合物が、
　［Ｄ］有機溶剤に溶解または分散されてなり、
　前記バインダーポリマー［Ｂ］が、ベンジルメタクリレート／メタクリル酸／スチレン共重合体、メチルメタクリレート／メタクリル酸／スチレン共重合体、ベンジルメタクリレート／メタクリル酸／ポリスチレンマクロモノマー共重合体、メチルメタクリレート／メタクリル酸／ポリスチレンマクロモノマー共重合体から選ばれる少なくとも１種であり、
　前記バインダーポリマー［Ｂ］のゲルパーミエーションクロマトグラフィー（ＧＰＣ；ＴＨＦをキャリヤーとする）で測定されるポリスチレン換算重量平均分子量が、１０，０００〜５００，０００であり、
　前記バインダーポリマー［Ｂ］を形成するに際し、前記メタクリル酸が、前記バインダーポリマー［Ｂ］を形成するモノマー合計１００重量％に対して、２０重量％〜４０重量％の量で用いられ、
　前記有機溶剤［Ｄ］が、常圧における沸点が１００〜２００℃であり、２０℃における蒸気圧が０．０５〜１０mmHgであるエステル類、エーテル類またはケトン類の少なくとも１種を、５０重量％以上の量で含んでなる溶剤であることを特徴とするカラーフィルター用感放射線性組成物。」
　
３−３．対比・判断
３−３−１．第２９条第１項第３号（新規性）違反について
　上記刊行物１乃至１３の中で、カラーフィルター用感放射線性組成物におけるバインダーポリマーについて記載があるのは、刊行物１〜５、刊行物９、１０及び刊行物１３であるので、以下、順に検討する。
　
　刊行物１（特開平２−８０４号公報）には、カラーフィルタ用感光性組成物に使用されるバインダーについて、「バインダーは、モノマーに対して相溶性のある線状有機高分子重合体で、有機溶剤に可溶で、弱アルカリ水溶液で現像できるものが好ましい。このような線状有機高分子重合体としては、・・・特にこれらのなかでベンジル（メタ）アクリレート／（メタ）アクリル酸共重合体やベンジル（メタ）アクリレート／（メタ）アクリル酸／および他のモノマーとの多元共重合体が好適である。」（特に第５頁右上欄第８〜１２行）と記載され、実施例では、平均分子量２０，０００の「ベンジルメタクリレート／メタクリル酸共重合体」を用いたことが記載されているが、他のモノマーとして、スチレン又はポリスチレンマクロモノマーを用いた３元系共重合体についてまでは記載も示唆もない。
　
　刊行物２（特開昭６１−２５６３０３号公報）には、カラーフィルターの製造に用いられる感光性樹脂における有機重合結合剤について、「有機重合結合剤としては、上記モノマー化合物及び光重合開始剤との相溶性の点からビニル系高分子物質が良好であるビニル系高分子物質としては、たとえば、ポリ塩化ビニル、ポリアクリル酸、ポリアクリル酸メチル、ポリアクリル酸エチル、ポリアクリル酸ブチル、ポリメタクリル酸、ポリマタクリル酸メチル、ポリビニルエーテル、ポリビニルアセタール及びこれらの共重合物等の種々のものが挙げられるが、これらに限定されるものではない。」（第４頁右下欄末行〜第５頁左上欄第９行）と記載され、実施例１では、「ベンジルメタクリレート／メタクリル酸共重合体」（第７頁第１表参照）を用いたことが記載されているが、３元系共重合体を用いること、及びモノマーとしてスチレン又はポリスチレンマクロモノマーを用いること、のいずれについても記載も示唆もない。
　
　刊行物３（特開平４−１１５２０３号公報）には、カラーフィルターの製造に用いられる感光性樹脂におけるバインダーについて、「バインダーとしては、付加重合性不飽和モノマーと相溶性のある、線状有機高分子で、有機溶剤に可溶であり、弱アルカリ水溶液に可溶であるか少なくとも膨潤するものが好ましい。このような線状有機高分子としては、・・・特に好ましくは米国特許第４１３９３９１号明細書に記載のベンジル（メタ）アクリレートと（メタ）アクリル酸の共重合体やベンジル（メタ）アクリレートと（メタ）アクリル酸と他のモノマーとの多元共重合体を挙げることができる。」（特に第７頁左下欄第７〜１１行）と記載され、実施例１では、「ベンジルメタクリレート／メタクリル酸共重合体」（第１０頁右下欄第１表参照）を用いたこと、及び実施例７では、平均分子量２０，０００の「ベンジルメタクリレート／メタクリル酸共重合体」を用いたことが記載されているが、他のモノマーとして、スチレン又はポリスチレンマクロモノマーを用いた３元系共重合体についてまでは記載も示唆もない。
　
　刊行物４（特開平４−１５３６５７号公報）には、カラーフィルター形成用の光重合性組成物の（Ａ）成分として、一般式［Ｉ］（式及び式中の説明の記載を省略する）の構造を有するアルカリ可溶性化合物を用いること、及び「（Ａ）成分は、例えばスチレンと無水マレイン酸を１〜３：３〜１のモル比で共重合させ、炭素数１〜１０のアルキル基あるいはシクロアルキル基を有したアルコール類と公知の方法で部分エステル化を行うことで得ることができる。」（第２頁左下欄下から第６〜２行）ことが記載されているが、スチレンと無水マレイン酸との共重合体以外の共重合体については、記載も示唆もない。
　
　刊行物５（特開平２−１９９４０３号公報）には、カラーフィルター形成用の光硬化性の着色組成物において、モノマーとして、(ａ)（メタ）クリル酸、(ｂ)シクロヘキシル（メタ）アクリレート及び(ｃ)（メタ）アクリレートからなるアクリル樹脂を用いることが記載されているが、モノマーとしてスチレン又はポリスチレンマクロモノマーを用いることについては記載も示唆もない。
　
　刊行物９（特開昭６３−２９８３０４号公報）には、透過型液晶表示装置のカラー表示層に使用されるネガ型感光性組成物について、「バインダーは、モノマーに対して相溶性のある線状有機高分子重合体で、有機溶剤に可溶で、弱アルカリ水溶液で現像できるものが好ましい。このような線状有機高分子重合体としては、・・・特にこれらのなかでベンジル（メタ）アクリレート／（メタ）アクリル酸共重合体やベンジル（メタ）アクリレート／（メタ）アクリル酸／および他のモノマーとの多元共重合体が好適である。」（特に第５頁右上欄第８〜１２行）と記載され、実施例では、平均分子量２０，０００の「ベンジルメタクリレート／メタクリル酸共重合体」を用いたことが記載されているが、他のモノマーとして、スチレン又はポリスチレンマクロモノマーを用いた３元系共重合体についてまでは記載も示唆もない。
　
　刊行物１０（特開平２−２５８０８１号公報）には、カラーフィルタ用光重合性感光性組成物に使用されるバインダーについて、「バインダーは、モノマーに対して相溶性のある線状有機高分子重合体で、有機溶剤に可溶で、弱アルカリ水溶液で現像できるものが好ましい。このような線状有機高分子重合体としては、・・・特にこれらのなかでベンジル（メタ）アクリレート／（メタ）アクリル酸共重合体やベンジル（メタ）アクリレート／（メタ）アクリル酸／および他のモノマーとの多元共重合体が好適である。」（特に第７頁右上欄第１４〜１８行）と記載され、実施例では、平均分子量２０，０００の「ベンジルメタクリレート／メタクリル酸共重合体」を用いたことが記載されているが、他のモノマーとして、スチレン又はポリスチレンマクロモノマーを用いた３元系共重合体についてまでは記載も示唆もない。
　
　刊行物１３（特開平２−２０３３４７号公報）には、
(ａ)「溶剤と、該溶剤に可溶なポリマー及び感光性モノマーと、該溶剤に不溶なフラロシアニン系顔料と該溶剤に可溶な分散剤を少なくとも含有する着色画像形成用感光性組成物において、該分散剤が該フタロシアニン骨格を有することを特徴とする着色画像形成用感光性組成物。」（特許請求の範囲）に関し、
(ｂ)その目的について、「本発明の目的は、上記欠点を解消せしめ、透明性が高く、かつ塗布性の優れた着色画像形成用感光性組成物を提供することである。」（第２頁左上欄下から第３〜末行）と、
(ｃ)該着色画像形成用感光性組成物の用途について、「液晶表示装置、液晶テレビまたはＣＣＤやイメージセンサー等固体撮像素子のカラー化に利用することもできる。また、オーバーヘッドプロジェクターを点灯しながら書き込む場合に使うことができる一定のホームをカラーパターで形成する場合などにも利用できる。」（第５頁右上欄下から第３行〜左下欄第１行）と記載され、
(ｄ)ポリマーについて、
(d1)「本発明によるポリマーはアルカリ水性媒体中で溶性であるか又は少なくとも膨潤しうるポリマーが好ましく、この為に測鎖に水溶性の原子団を有するポリマーである。即ち（Ａ）アクリル酸又はメタクリル酸から導かれた繰り返し単位及び（Ｂ）ベンジルアクリレート、ベンジルメタアクリレート、フエネチルアクリレート、フエネチルメタアクリレート、３−フエニルプロピルアクリレート又は３−フエニルプロピルメタアクリレートから導かれた繰り返し単位を有する光重合性化合物であり、さらに所望によって、（Ｃ）他のビニル化合物から導かれる繰り返し単位を有することもできる。」（第２頁右下欄下から第２行〜第３頁左上欄第１２行）
(d2)「（Ｂ）として挙げたもののうちで好ましいものは、ベンジルアクリレート及びベンジルメタアクリレートから導かれた繰り返し単位である。」（第３頁左上欄第１２〜１４行）
(d3)「前述の共重合化合物においては、（Ａ）の繰り返し単位が全繰り返し単位に対して平均の数量比で１５％から４０％まで、好ましくは２５％から３５％までの範囲で含有されるものである。」（第３頁左上欄第１５〜１８行）
(d4)「（Ｃ）の他のビニル化合物の例としては、スチレン又は置換されたスチレン例えばビニルトルエン、・・・。これらのうちではスチレンが好ましい。」（第３頁左上欄下から第２行〜右上欄第１１行）
と記載され、
(ｅ)実施例として、
「感光性樹脂層塗布液
　下記の組成物を・・・撹拌することにより、顔料を粗分散した。
組成物
・ベンジルアクリレート−メタアクル酸共重合体（繰り返し単位の比７０：３０，平均分子量Σｗ＝２０，０００）のメチルセロソルブアセテート溶液（濃度、３３重量％）　　　　　　　　　　　　　　　　　　　　９５ｇ
・プロピレングリコールモノメチルエーテルアセテート　　　　　８３ｇ
・シクロヘキサノン　　　　　　　　　　　　　　　　　　　　　３５ｇ
・MONASTRAL　GREEN(ICI　JAPN　Ltd製)　　　　　　　　　　　　４１ｇ
・Pigment　Yellow　TRG(山陽色素株式会社製)　　　　　　　　　　６ｇ
・SPILON　BLUE　2BNH(保土ヶ谷化学工業株式会社製)　　　　　　　１ｇ
　この粗分散物を、・・・分散した。得られた分散物中の・・・顔料は・・・微分散されていた。
　次にこの緑色顔料分散物を用い次のようにして感光性樹脂層用塗布液を得た。即ち下記の組成物を調液する。
・緑色顔料分散物　　　　　　　　　　　　　　　　　　　　　　５５ｇ
・ジペンタエリスリトールペンタアクリレートとジペンタエリスリトールヘキサアクリレートの混合物（感光性モノマー）　　　　　　　　７．５ｇ
・・・
（光重合開始剤）　　                              　　　０．３６ｇ
・プロピレングリコールモノメチルエーテルアセテート　　　　　２２ｇ」（第５頁右下欄第３行〜第７頁右上欄第２行）
と記載されている。
　しかしながら、これらの摘記事項から明らかなように、刊行物１３に具体的に記載された着色画像形成用感光性組成物におけるポリマーは、実施例における「ベンジルメタアクリレート」と「メタアクリル酸」との２元系重合体だけであって、（Ａ）成分としてメタクリル酸、（Ｂ）成分としてベンジルメタクリレート又はメチルメタクリレート、（Ｃ）成分としてスチレン又はポリスチレンマクロモノマーを用いた３元系共重合体については直接記載するものではないうえ、着色画像形成用感光性組成物を用いて「カラーフィルター」を製造した旨の直接的な記載もない。
　
　以上のとおり、刊行物１ないし５、刊行物９、１０及び刊行物１３のいずれにも、本件発明の構成要件である、「バインダーポリマーが、ベンジルメタクリレート／メタクリル酸／スチレン共重合体、メチルメタクリレート／メタクリル酸／スチレン共重合体、ベンジルメタクリレート／メタクリル酸／ポリスチレンマクロモノマー共重合体、メチルメタクリレート／メタクリル酸／ポリスチレンマクロモノマー共重合体から選ばれる少なくとも１種である」点については記載がないから、本件発明が、これらの刊行物に記載された発明であるとすることはできない。
　よって、本件発明は、特許法第２９条第１項第３号に規定する発明に該当するものではない。
　
３−３−２．第２９条第２項（進歩性）違反について
(１)本件発明の特徴及び効果
　本件発明は、顔料［Ａ］と、感放射線化合物［Ｃ］と、特定のメタクリレート、スチレン又はポリスチレンマクロモノマー、及びメタクリル酸とから得られる特定範囲の重量平均分子量を有する３元系共重合体であるバインダーポリマー［Ｂ］とが、特定の有機溶剤［Ｄ］に溶解または分散されてなるカラーフィルタ用感放射線性組成物であって、本件発明に係るカラーフィルター用感放射線性組成物によれば、基板にムラなく均一に塗布することができ、ストリエーションを発生することなく塗膜を形成することができるうえ、本件発明に係るカラーフィルター用感放射線性組成物から形成される乾燥塗膜は、均一な膜厚を有するとともに、塗膜表面の平滑性を有するものである。
　そして、特に、本件明細書段落【００５９】〜【００６０】の「次いで、該乾燥塗膜をフォトマスクを通して高圧水銀ランプによって４００ｍｊ／cm２の紫外線に露光した後、０．０５％炭酸ナトリウム水溶液に浸漬して現像し、１００μｍ×１００μｍの赤色画素を得た。形成された色画素を微分偏光顕微鏡で観察したところ、表面の平滑性が高いことが認められ、カラーフィルターとして好ましいものであった。」及び段落【００７３】〜【００７４】及び【００７７】〜【００７８】の「次いで実施例１と同様にして該乾燥塗膜を露光した後現像し、１００μｍ×１００μｍの青色画素を得た。形成された色画素を微分偏光顕微鏡で観察したところ、表面の平滑性が高いことが認められ、カラーフィルターとして好ましいものであった。」の記載から明らかなように、露光・現像後の塗膜表面の平滑性に優れたカラーフィルタが得られるという、作用・効果を有するものである。
　
(２)各刊行物記載の発明との対比・判断
　これに対し、前述のとおり、刊行物１ないし５、刊行物９及び刊行物１０には、カラーフィルタ用感光性樹脂におけるバインダーポリマーとして、スチレンをモノマー成分とする３元系共重合体を用いる点については記載も示唆もない。
　また、刊行物６ないし８、刊行物１１及び１２のいずれにも、カラーフィルタ用の感光性樹脂組成物におけるバインダーポリマーについては記載されていない。
　すなわち、刊行物６には、溶剤としての「メチルセロソルブアセテート」及び「エチルセロソルブ」が記載されているにすぎず、刊行物７には、塗料用、インキ用、洗浄用電子工業用に使用するに好適な溶剤組成物に関する発明が記載されているにすぎず、刊行物８には、レジスト洗浄除去用溶剤に関する発明が記載されているにすぎず、刊行物１２にも、溶剤としての「２−メトキシエタノール」、「２−メトキシエチルアセタート」及び「２−エトキシエチルアセタート」が記載されているにすぎない。刊行物１１には、カラー印刷における色校正用のカラープルーフに用いる着色画像形成材料に関する発明が記載されているが、カラーフィルタに関する記載がないばかりでなく、本件発明で特定する３元共重合体に関する記載もない。
　よって、以下、本件発明と刊行物１３に記載された発明とを対比し、相違点についてその容易想到性について検討する。
　本件明細書の段落【００４２】の「これらのうちでも好ましい有機溶剤の具体例としては、乳酸エチル、３−メトキシプロピオン酸メチル、３−エトキシプロピオン酸エチル、２−エトキシプロピオン酸エチル、メチルセロソルブアセテート、エチルセロソルブアセテート、ジエチレングリコールジメチルエーテル、ジエチレングリコールジエチルエーテル、プロピレングリコールモノメチルエーテルアセテートなどが挙げられる。」の記載から明らかなように、刊行物１３の実施例で用いられている「メチルセロソルブアセテート」及び「プロピレングリコールモノメチルエーテルアセテート」は、本件発明で好ましい有機溶剤としているものであるので、刊行物１３の実施例で使用されている「メチルセロソルブアセテート」及び「プロピレングリコールモノメチルエーテルアセテート」の量を換算すると、全有機溶剤に対して、約８８重量％となる。（必要ならば、申立人６が提出した異議申立書第６頁第１行〜下から第７行を参照されたい）
　また、刊行物１３には、重量平均分子量の測定方法については記載はないものの、実施例で用いられた共重合体の平均分子量Σｗ＝２０，０００であることが記載されており、「Σｗ」は重量平均分子量を示すものであるから、刊行物１３記載の共重合体も、本件発明で特定する「ゲルパーミエーションクロマトグラフィー（ＧＰＣ；ＴＨＦをキャリヤーとする）で測定されるポリスチレン換算重量平均分子量１０，０００〜５００，０００」の範囲内に包含されるものと認められる。
　さらに刊行物１３記載のベンジルメタクリレート−メタアクリル酸共重合体の繰り返し単位の比が７０：３０と記載されており、ベンジルメタクリレートの分子量を約１７６、メタクリル酸の分子量を約８６として換算すると、該共重合体を構成するモノマー合計１００重量％に対して、メタクリル酸の量は、約１７重量％と計算される。
　よって、両者は
「［Ａ］顔料、
　［Ｂ］バインダーポリマーおよび
　［Ｃ］感放射線化合物が、
　［Ｄ］有機溶剤に溶解または分散されてなり、
　前記バインダーポリマー［Ｂ］のゲルパーミエーションクロマトグラフィー（ＧＰＣ；ＴＨＦをキャリヤーとする）で測定されるポリスチレン換算重量平均分子量が、１０，０００〜５００，０００であり、
　前記有機溶剤［Ｄ］が、常圧における沸点が１００〜２００℃であり、２０℃における蒸気圧が０．０５〜１０mmHgであるエステル類、エーテル類またはケトン類の少なくとも１種を、５０重量％以上の量で含んでなる溶剤であることを特徴とするカラーフィルター用感放射線性組成物。」
である点で一致し、以下の点で相違している。
相違点：
　前記バインダーポリマー［Ｂ］について、本件発明では、「ベンジルメタクリレート／メタクリル酸／スチレン共重合体、メチルメタクリレート／メタクリル酸／スチレン共重合体、ベンジルメタクリレート／メタクリル酸／ポリスチレンマクロモノマー共重合体、メチルメタクリレート／メタクリル酸／ポリスチレンマクロモノマー共重合体から選ばれる少なくとも１種」であって、且つ該「メタクリル酸」が、モノマー合計１００重量％に対して「２０重量％〜４０重量％」の量で用いられているとしているのに対し、刊行物１３記載の発明では、「ベンジルメタクリレート／メタクリル酸共重合体」であって、そのメタクリル酸は、該ベンジルメタクリレート／メタクリル酸共重合体を形成するモノマー合計１００重量％に対して約１７重量％の量で用いられている点。
　
(３)相違点についての判断
　そこで、該相違点について検討する。
　本件発明は、前項(１)に記載したとおり、基板にムラなく均一に塗布することができ、ストリエーションを発生することなく塗膜を形成することができるうえ、特に、露光・現像後の塗膜表面の平滑性に優れたカラーフィルタが得られるという作用・効果を有するものである。そして、平成１４年５月２７日付意見書に記載された本件発明と刊行物１３記載の発明との比較実験からも明らかなように、「露光・現像後の塗膜表面の平滑性に優れたカラーフィルタが得られる」という作用効果については、刊行物１３に記載された２元系共重合体を用いたのでは得られないものである。
　これに対し、刊行物１３には、「透明性が高く、かつ塗布性の優れた着色画像形成用感光性組成物」が記載され、該組成物におけるポリマーは、アルカリ水性媒体中で可溶であるか又は少なくとも膨潤しうるものであって、「（Ａ）アクリル酸又はメタクリル酸から選ばれる繰り返し単位、及び（Ｂ）ベンジルアクリレート、ベンジルメタアクリレート、フエネチルアクリレート、フエネチルメタアクリレート、３−フエニルプロピルアクリレート又は３−フエニルプロピルメタアクリレートから導かれた繰り返し単位、所望によって（Ｃ）他のビニル化合物から導かれる繰り返し単位を含有する光重合性化合物」であることが記載され、さらに、（Ｂ）成分の好ましい繰り返し単位として、「ベンジルアクリレート及びベンジルメタアクリレート」が記載され、任意成分である（Ｃ）成分の好ましい例として、「スチレン」が記載されている。
　しかしながら、刊行物１３記載の発明では、実施例として、２元系共重合体である「ベンジルメタクリレート／メタクリル酸共重合体」についてしか記載がなく、また、刊行物１３記載の発明における「スチレン」は、必須成分ではなく任意成分であるうえ、刊行物１３には、２元系共重合体よりも、（Ｃ）成分としてスチレンを用いた３元系共重合体が好ましいことを示唆する記載もない。
　そして、上記刊行物１〜３、９及び１０に記載されているように、従来カラーフィルタ用感光性組成物におけるバインダーポリマーとしては、「ベンジルメタクリレート／メタクリル酸共重合体」が好ましく用いられていたことを考慮すれば、刊行物１３の実施例に記載された「ベンジルメタクリレート／メタクリル酸共重合体」に代えて、本件発明で特定する「ベンジルメタクリレート／メタクリル酸／スチレン共重合体、メチルメタクリレート／メタクリル酸／スチレン共重合体、ベンジルメタクリレート／メタクリル酸／ポリスチレンマクロモノマー共重合体、メチルメタクリレート／メタクリル酸／ポリスチレンマクロモノマー共重合体から選ばれる少なくとも１種」を用いるという動機が見いだせない。
　さらに、本件発明では３元系共重合体における「メタクリル酸」の量を特定しているが、前述のとおり、該実施例記載の共重合における「メタクリル酸」の量は、本件発明で特定する範囲に包含されないものである。また、刊行物１３には、「前述の共重合化合物においては、（Ａ）の繰り返し単位が全繰り返し単位に対して平均の数量比で１５％から４０％まで、好ましくは２５％から３５％までの範囲で含有されるものである。」（摘記事項(d3)参照）と記載されており、該記載を前記と同様にして重量％に換算すると、実施例記載の「ベンジルメタクリレート／メタクリル酸共重合体」におけるメタクリル酸の量は、「約８から２５重量％まで、好ましくは約１４から１５重量％までの範囲で含有される」と計算される。
　よって、該刊行物１３記載の発明から、バインダーポリマーを形成するメタクリル酸の量を「２０〜４０重量％」にするという本件発明の構成を導き出すことは、当業者といえども容易ではない。
　そして、刊行物１３には、単に着色画像の透明性及び塗布性については記載されているだけで、カラーフィルタとしての具体的な記載がなく、本件発明は、刊行物１３に記載された発明からでは予期し得ない作用効果、特に「露光・現像後の塗膜表面の平滑性に優れたカラーフィルタが得られる」という作用効果を奏するものである。
　したがって、本件発明が、刊行物１ないし１３に記載された発明に基づいて容易に発明をすることができたものであるとすることはできない。
　
３−３−３．３６条違反について
　申立人４は、訂正前の請求項１に記載された発明を構成する、顔料、バインダーポリマー、感放射線化合物及び有機溶剤が、すべてカラーフィルタ用感光性組成物の構成成分として公知のものであり、何ら新規なものではないと主張するだけで、具体的な明細書の記載不備については、指摘していない。また、同申立人は、訂正請求に対する回答書の中では、明細書の記載不備については、何等主張していない。
　よって、本件明細書の記載が不備であるという申立人４の主張は採用できない。
　
４．むすび
　以上のとおり、本件発明については、各特許異議申立ての理由及び証拠によっては、特許を受けることができないものであるとすることはできず、また、他に特許を受けることができない理由を発見しない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年１月２１日（２００３．１．２１）
【訂正の要旨】
訂正事項
ａ．特許請求の範囲の請求項１の
「〔Ｄ〕有機溶剤に溶解または分散されてなり、
　前記バインダーポリマー〔Ｂ〕のゲルパーミエーションクロマトグラフィー（ＧＰＣ；ＴＨＦをキャリヤーとする）で測定されるポリスチレン換算重量平均分子量が、１０，０００〜５００，０００であり、
　前記有機溶剤〔Ｄ〕が、常圧における沸点が１００〜２００℃であり、２０℃における蒸気圧が０．０５〜１０ｍｍＨｇであるエステル類、エーテル類またはケトン類の少なくとも１種を、」
　を、
「〔Ｄ〕有機溶剤に溶解または分散されてなり、
　
前記バインダーポリマー〔Ｂ〕が、ベンジルメタクリレート／メタクリル酸／スチレン共重合体、メチルメタクリレート／メタクリル酸／スチレン共重合体、ベンジルメタクリレート／メタクリル酸／ポリスチレンマクロモノマー共重合体、メチルメタクリレート／メタクリル酸／ポリスチレンマクロモノマー共重合体から選ばれる少なくとも１種であり、
　
前記バインダーポリマー〔Ｂ〕のゲルパーミエーションクロマトグラフィー（ＧＰＣ；ＴＨＦをキャリヤーとする）で測定されるポリスチレン換算重量平均分子量が、１０，０００〜５００，０００であり、
　前記バインダーポリマー〔Ｂ〕を形成するに際し、前記メタクリル酸が前記バインダーポリマー〔Ｂ〕を形成するモノマー合計１００重量％に対して、２０重量％〜４０重量％の量で用いられ、
　前記有機溶剤〔Ｄ〕が、常圧における沸点が１００〜２００℃であり、２０℃における蒸気圧が０．０５〜１０ｍｍＨｇであるエステル類、エーテル類またはケトン類の少なくとも１種を、」と訂正する。
（５４）【発明の名称】
カラーフィルター用感放射線性組成物
（５７）【特許請求の範囲】
　【請求項１】
〔Ａ〕顔料、
〔Ｂ〕バインダーポリマーおよび
〔Ｃ〕感放射線化合物が、
〔Ｄ〕有機溶剤に溶解または分散されてなり、
　
前記バインダーポリマー〔Ｂ〕が、ベンジルメタクリレート／メタクリル酸／スチレン共重合体、メチルメタクリレート／メタクリル酸／スチレン共重合体、ベンジルメタクリレート／メタクリル酸／ポリスチレンマクロモノマー共重合体、メチルメタクリレート／メタクリル酸／ポリスチレンマクロモノマー共重合体から選ばれる少なくとも１種であり、
　前記バインダーポリマー〔Ｂ〕のゲルパーミエーションクロマトグラフィー（ＧＰＣ；ＴＨＦをキャリヤーとする）で測定されるポリスチレン換算重量平均分子量が、１０，０００〜５００，０００であり、
　
前記バインダーポリマー〔Ｂ〕を形成するに際し、前記メタクリル酸が、前記バインダーポリマー〔Ｂ〕を形成するモノマー合計１００重量％に対して、２０重量％〜４０重量％の量で用いられ、
　前記有機溶剤〔Ｄ〕が、常圧における沸点が１００〜２００℃であり、２０℃における蒸気圧が０．０５〜１０ｍｍＨｇであるエステル類、エーテル類またはケトン類の少なくとも１種を、５０重量％以上の量で含んでなる溶剤であることを特徴とするカラーフィルター用感放射線性組成物。
【発明の詳細な説明】
　【０００１】
　【産業上の利用分野】
　本発明は、カラー液晶表示装置や撮像管素子などに用いられるカラーフィルターを形成するためのカラーフィルター用感放射線性組成物に関し、より詳しくは、平滑性に優れた塗膜表面を有して、透明感に優れたカラーフィルターを優れた歩留まりで製造しうるカラーフィルター用感放射線性組成物に関する。
　【０００２】
　【発明が解決しようとする問題点】
　従来、感放射線性組成物を用いてカラーフィルターを製造するには、ナトリウムイオンの溶出を防止するため表面にＳｉＯ２膜などが形成されたガラス基板上に、遮光層を所望パターン形状に形成して、さらにその上に感放射線性組成物をスピンコーターにより塗布して塗膜を形成して、この塗膜を加熱（プレベーク）して乾燥した後、乾燥された塗膜（以下乾燥塗膜ということがある）を露光・現像することにより各色の画素を得ている。
　【０００３】
　このようにして基板上に形成された乾燥塗膜は、中心部の膜厚と周縁部の膜厚との膜厚差が０．２μｍ以上あったり、ストリエーション（すじあと）が生じることがあり、均一な膜厚を有する乾燥塗膜を得ることが困難であった。さらにこの乾燥塗膜表面には、約３００〜５００Å（オングストローム）の微細な凹凸が形成されることがあり、得られる乾燥塗膜は表面平滑性に劣ることがあった。もしスピンコーターによって形成される塗膜に膜厚差があったり、乾燥塗膜表面に微細な凹凸が形成されていると、該乾燥塗膜を現像して得られるカラーフィルタは透明感に劣るようになってしまう。
　【０００４】
　このため基板表面上にカラーフィルターを形成するに際して、均一な膜厚を有するとともに極めて平滑性に優れた表面を有する乾燥塗膜を形成しうるカラーフィルター用感放射線性組成物の出現が望まれている。
　【０００５】
　【問題点を解決するための手段】
　本発明者は、上記のような従来技術に鑑みて研究した結果、顔料、バインダーポリマー、感放射線化合物が、特定の有機溶剤に溶解または分散されてなるカラーフィルター用感放射線性組成物を基板表面上にスピンコータによって塗布し、次いで乾燥して得られる乾燥塗膜は、中心部と周縁部との膜厚差が小さく、しかも表面平滑性に優れていることを見出して本発明を完成するに至った。
　【０００６】
　すなわち、本発明に係るカラーフィルター用感放射線性組成物は、
　［Ａ］顔料、
　［Ｂ］バインダーポリマーおよび
　［Ｃ］感放射線化合物が、
　［Ｄ］有機溶剤に溶解または分散されてなり、
　前記バインダーポリマー〔Ｂ〕のゲルパーミエーションクロマトグラフィー（ＧＰＣ；ＴＨＦをキャリヤーとする）で測定されるポリスチレン換算重量平均分子量が、１０，０００〜５００，０００であり、
　前記有機溶剤［Ｄ］が、
　常圧における沸点（以下、単に「沸点」という）が１００〜２００℃であり、２０℃における蒸気圧（以下、単に「蒸気圧」という）が０．０５〜１０．０ｍｍＨｇであるエステル類、エーテル類またはケトン類の少なくとも１種を、５０重量％以上の量で含んでなる溶剤であることを特徴としている。
　【０００７】
　このカラーフィルター用感放射線性組成物は、必要に応じて［Ｅ］添加剤を含有していてもよい。
　【０００８】
　【発明の具体的説明】
　以下本発明に係るカラーフィルター用感放射線性組成物について具体的に説明する。
　【０００９】
　本発明に係るカラーフィルター用感放射線性組成物は、
　［Ａ］顔料、
　［Ｂ］バインダーポリマー、および
　［Ｃ］感放射線化合物が、
　特定の［Ｄ］有機溶剤に、溶解または分散されてなる。
　【００１０】
　以下にこのような各成分について詳細を説明する。
　　　
［Ａ］顔料
　本発明では、顔料［Ａ］として、有機顔料または無機顔料が用いられる。
　【００１１】
　このような有機顔料としては、水または有機溶剤に不溶性の染料または顔料が挙げられ、具体的には、カラーインデックスＣＩ（Ｔｈｅ　Ｓｏｃｉｅｔｙ　ｏｆ　Ｄｙｅｒｓ　ａｎｄ　Ｃｏｌｏｕｒｉｓｔｓ　出版）でピグメント（Ｐｉｇｍｅｎｔ）に分類されている化合物が挙げられる。
　【００１２】
　また無機顔料としては、金属酸化物、金属錯塩などの金属化合物が挙げられ、具体的には、鉄、コバルト、アルミニウム、カドニウム、鉛、銅、チタン、マグネシウム、クロム、亜鉛、アンチモンなどの金属酸化物または複合酸化物が挙げられる。
　【００１３】
　このような顔料［Ａ］としては、より具体的には、下記のようなカラーインデックスＣＩ番号の化合物が挙げられる。
　【００１４】
　本発明では、顔料［Ａ］は、通常バインダーポリマー［Ｂ］１００重量部に対して、１０〜１０００重量部、好ましくは２０〜５００重量部の量で用いられる。
　【００１５】
　　　
［Ｂ］バインダーポリマー
　本発明では、バインダーポリマー［Ｂ］として、酸モノマー［Ｂ−１］と、この酸モノマーと共重合可能なコモノマー［Ｂ−２］との共重合体が好ましく用いられる。
　【００１６】
　このようなバインダーポリマー［Ｂ］を形成する際に用いられる酸モノマー［Ｂ−１］としては、分子中に少なくとも１個以上のカルボン酸を有する（例えば、不飽和モノカルボン酸、不飽和ジカルボン酸等の）不飽和カルボン酸、または分子中に少なくとも１個以上のスルホン酸を有する不飽和スルホン酸が挙げられる。不飽和カルボン酸としては、具体的に、（メタ）アクリル酸、クロトン酸、イタコン酸、マレイン酸、フマル酸などが挙げられる。
　【００１７】
　不飽和スルホン酸としては、具体的にイソプレンスルホン酸、スチレンスルホン酸などが挙げられる。
　これらは、単独であるいは組み合わせて用いられる。
　【００１８】
　またコモノマー［Ｂ−２］としては、具体的に、
　スチレン、α−メチルスチレン、ビニルトルエンなどの芳香族ビニル化合物、
　メチル（メタ）アクリレート、エチル（メタ）アクリレート、ブチル（メタ）アクリレート、２−ヒドロキシエチル（メタ）アクリレート、ベンジル（メタ）アクリレートなどの不飽和カルボン酸アルキルエステル、
　アミノエチルアクリレートなどの不飽和カルボン酸アミノアルキルエステル、
　グリシジル（メタ）アクリレートなどの不飽和カルボン酸グリシジルエステル、
　酢酸ビニル、プロピオン酸ビニルなどのカルボン酸ビニルエステル、
　（メタ）アクリロニトリル、α−クロルアクリロニトリルなどのシアン化ビニル化合物、
　１，３−ブタジエン、２−メチル−１，３−ブタジエン、イソプレンなどの脂肪族共役ジエン、
　それぞれ末端に（メタ）アクリロイル基を有するポリスチレン、ポリメチル（メタ）アクリレート、ポリブチル（メタ）アクリレート、ポリシリコーンなどのマクロモノマーなどが挙げられる。
　【００１９】
　これらは、単独であるいは組み合わせて用いられる。
　バインダーポリマー［Ｂ］を形成するに際しては、上記のような酸モノマー［Ｂ−１］は、モノマー合計１００重量％に対して、好ましくは１５重量％〜５０重量％の量で、より好ましくは２０重量％〜４０重量％の量で用いられる。
　【００２０】
　このようなバインダーポリマー［Ｂ］としては、具体的には、ベンジルメタクリレート／メタクリル酸／スチレン共重合体、メチルメタクリレート／メタクリル酸／スチレン共重合体、ベンジルメタクリレート／メタクリル酸／ポリスチレンマクロモノマー共重合体、メチルメタクリレート／メタクリル酸／ポリスチレンマクロモノマー共重合体などが挙げられる。
　【００２１】
　このような酸モノマー［Ｂ−１］から誘導される構成単位を含有するバインダーポリマー［Ｂ］は、アルカリ溶解性を示す。
　特に上記のような量で酸モノマー［Ｂ−１］を用いて得られるバインダーポリマー［Ｂ］は、アルカリ現像液への溶解性に優れて未溶解物を発生しにくく、非画素部基板上に地汚れや膜残りなどを発生しにくい。またこのバインダーポリマー［Ｂ］は、アルカリ現像液中に過剰に溶解してしまうことがなく、基板との密着性に優れて基板から脱落しにくい色画素を形成することができる。
　【００２２】
　本発明で用いられるバインダーポリマー［Ｂ］は、ゲルパーミエーションクロマトグラフィー（ＧＰＣ；ＴＨＦをキャリヤーとする）で測定されるポリスチレン換算重量平均分子量が、好ましくは１０，０００〜５００，０００であり、より好ましくは２０，０００〜３００，０００である。
　【００２３】
　このような分子量を有するバインダーポリマー［Ｂ］は、現像時に色画素周辺にスカム（浮きカス）を発生しにくく、シャープなパターンエッジを有する画素を形成しうるとともに、非画素部基板上に未溶解物が残存しにくく、地汚れや膜残りなどを発生しにくい。さらにこのようなバインダーポリマー［Ｂ］を用いると、最適条件下で現像しうる現像時間が長くなり、いわゆる現像時間のマージンが大きくなる。
　【００２４】
　　　
［Ｃ］感放射線化合物
　本発明で用いられる感放射線化合物［Ｃ］は、放射線を照射されると、カルベン、ナイトレンなどのラジカル（活性分子片）を生じて反応し、バインダーポリマーに三次元架橋構造を形成させる化合物である。通常、下記のような２種類の反応系によって三次元架橋構造が形成される。
　【００２５】
　（ｉ）感放射線化合物に放射線を照射することによって遊離される、カルベン、ナイトレンなどのラジカルが、バインダーポリマーなどに作用して二重結合の連鎖反応を誘起させ、三次元架橋構造を形成するもの、
　（ｉｉ）感放射線化合物などの分子に放射線を照射することによって遊離されたカルベン、ナイトレンなどのラジカルが、バインダーポリマー中のＣ−Ｃ結合またはＣ−Ｈ結合に挿入反応して結合し、三次元架橋構造を形成するもの。
　【００２６】
　前記バインダーポリマー［Ｂ］は、（ｉ）の反応系により三次元架橋反応する際に絡め込まれるか、あるいは（ｉｉ）の反応系により感放射線化合物［Ｃ］と反応して架橋構造を形成して、不溶化される。
　【００２７】
　なお本発明で「放射線」という語は、紫外線、電子線、Ｘ線などを含む概念で用いられる。
　このような感放射線化合物［Ｃ］としては、具体的には、光重合開始剤、光重合性モノマー、光重合性オリゴマー、光架橋剤などが挙げられる。
　【００２８】
　上記のような光重合開始剤としては、たとえば、
　ジアセチル、ベンゾインなどのカルボニウム化合物、
　アゾビスイソブチロニトリル、ジアゾニウム、アジド化合物などのアゾ化合物またはアジド化合物、
　メルカプタンジスルフィドなどの有機硫黄化合物、
　エーテルパーオキサイド、カルボン酸パーオキサイドなどの過酸化物が挙げられる。
　【００２９】
　より具体的には、
　２−ヒドロキシ−２−メチル−１−フェニルプロパン−１−オン、
　１−（４−イソプロピルフェニル）−２−ヒドロキシ−２−メチルプロパン−１−オン、
　４−（２−ヒドロキシエトキシ）フェニル−（２−ヒドロキシ−２−プロピル）ケトン、
　１−ヒドロキシシクロヘキシルフェニルケトン、
　２，２−ジメトキシ−２−フェニルアセトフェノン、
　２−メチル（４−メチルチオフェニル）−２−モルフォリノ−１−プロパン−１−オン、
　２−ベンジル−２−ジメチルアミノ−１−（４−モルフォリノフェニル）−ブタン−１−オン、
　ベンゾフェノン、
　４，４’−ビス（ジメチルアミノ）ベンゾフェノン、
　４，４’−ビス（ジエチルアミノ）ベンゾフェノン、
　２，４−ジエチルチオキサントン、
　３，３−ジメチル−４−メトキシベンゾフェノン、
　４−アジドベンズアルデヒド、
　４−アジドアセトフェノン、
　４−アジドベンザルアセトフェノン、
　アジドピレン、
　４−ジアゾジフェニルアミン、
　４−ジアゾ−４’−メトキシ−ジフェニルアミン、
　４−ジアゾ−３−メトキシ−ジフェニルアミン、
　ベンジル（別称：ジベンゾイル）、
　ベンゾインチノイソブチルエーテル、
　Ｎ−フェニル−チオアクリドン、
　トリフェニルピリリウムパークロレ−トなどが挙げられる。
　【００３０】
　これらの中で、２，２−ジメトキシ−２−フェニルアセトフェノン、２−ベンジル−２−ジメチルアミノ−１−（４−モルフォリノフェニル）−ブタン−１−オン、２−メチル−（４−メチルチオフェニル）−２−モルフォリノプロパン−１−オン、２−ベンジル−２−ジメチルアミノ−１−（４−モルフォリノフェニル）−ブタン−１−オンが好ましい。
　【００３１】
　光重合性モノマーまたは光重合性オリゴマーとしては、
　トリメチロールプロパントリアクリレート、
　ペンタエリスリトールトリアクリレート、
　トリスアクリロイルオキシエチルフォスフェート、
　ペンタエリスリトールテトラアクリレート、
　ジペンタエリスリトールペンタアクリレート、
　ジペンタエリスリトールヘキサアクリレートなどの多官能アクリレート、
およびこれらのオリゴマーが挙げられる。
　【００３２】
　これらの中で、ペンタエリスリトールトリアクリレート、ジペンタエリスリトールヘキサアクリレート、トリメチロールプロパントリアクリレートが好ましい。
　【００３３】
　光架橋剤としては、具体的に、
　ジアジドカルコン
　２，６−ビス（４’−アジドベンザル）シクロヘキサノン、
　２，６−ビス（４’−アジドベンザル）−４−メチルシクロヘキサノン、
　１，３−ビス（４’−アジドベンザル）−２−プロパノン、
　１，３−ビス（４’−アジドシンナミリデン）−２−プロパノン、
　４，４’−ジアジドスチルベン、
　重クロム酸アンチモンなどが挙げられる。
　【００３４】
　本発明では、感放射線性化合物として上記のような光重合開始剤、光重合性モノマー、光重合性オリゴマーまたは光架橋剤は単独であるいは組み合わせて用いることができるが、特に光重合開始剤と、光重合性モノマーまたは光重合性オリゴマーとを併用することが好ましい。
　【００３５】
　このような感放射線化合物［Ｃ］は、バインダーポリマー［Ｂ］１００重量部に対して、通常５〜５００重量部、好ましくは２０〜２００重量部の量で用いられる。
　【００３６】
　なお光重合開始剤と、光重合性モノマーまたは光重合性オリゴマーとを併用する場合には、通常、光重合性モノマーまたは光重合性オリゴマー１００重量部に対して、光重合開始剤が０．０１〜２００重量部、好ましくは１〜１２０重量部の量で用いられることが望ましい。
　【００３７】
　本発明で用いられる感放射線化合物［Ｃ］は、さらに上記のような光重合開始剤、光重合性モノマーまたは光重合性オリゴマー、光架橋剤または増感剤として機能し得る官能基を主鎖または側鎖中に有する高分子化合物を含有していてもよい。
　【００３８】
　このような高分子化合物としては、具体的に、
　４−アジドベンズアルデヒドとポリビニルアルコールとの縮合物、
　４−アジドベンズアルデヒドとフェノールノボラック樹脂の縮合物、
　４−アクリロイルフェニルシンナモイルエステルの重合物または共重合物、
　１，４−ポリブタジエン、１，２−ポリブタジエンなどが挙げられる。
　【００３９】
　　　
［Ｄ］有機溶剤
　本発明で用いられる有機溶剤［Ｄ］は、沸点が１００〜２００℃であり、蒸気圧が０．０５〜１０．０ｍｍｇであるエステル類、エーテル類またはケトン類の少なくとも１種を、５０重量％以上の量で含有している必要がある。
　【００４０】
　このようなエステル類、エーテル類またはケトン類としては、具体的には、下記のような化合物が挙げられる。
　酢酸−ｎ−ブチル、酢酸イソブチルなどの飽和脂肪族モノカルボン酸アルキルエステル類、
　乳酸メチル、乳酸エチルなどの乳酸エステル類、
　オキシ酢酸メチル、オキシ酢酸エチル、オキシ酢酸ブチルなどのオキシ酢酸アルキルエステル類、
　メトキシ酢酸メチル、メトキシ酢酸エチル、メトキシ酢酸ブチル、エトキシ酢酸メチル、エトキシ酢酸エチルなどのアルコキシ酢酸アルキルエステル類、
　３−オキシプロピオン酸メチル、３−オキシプロピオン酸エチルなどの３−オキシプロピオン酸アルキルエステル類、
　３−メトキシプロピオン酸メチル、３−メトキシプロピオン酸エチル、３−エトキシプロピオン酸メチル、３−エトキシプロピオン酸エチルなどの３−アルコキシプロピオン酸アルキルエステル類、
　２−オキシプロピオン酸メチル、２−オキシプロピオン酸エチル、２−オキシプロピオン酸プロピルなどの２−オキシプロピオン酸アルキルエステル類、
　２−メトキシプロピオン酸メチル、２−メトキシプロピオン酸エチル、２−メトキシプロピオン酸プロピル、２−エトキシプロピオン酸メチル、２−エトキシプロピオン酸エチルなどの２−アルコキシプロピオン酸アルキルエステル類、
　２−オキシ−２−メチルプロピオン酸メチル、２−オキシ−２−メチルプロピオン酸エチルなどの２−オキシ−２−メチルプロピオン酸アルキルエステル類、
　２−メトキシ−２−メチルプロピオン酸メチル、２−エトキシ−２−メチルプロピオン酸エチルなどの２−アルコキシ−２−メチルプロピオン酸アルキル類などのモノオキシモノカルボン酸アルキルエステル類、
　ピルビン酸エチルなどのケトン酸エステル類、
　メチルセロソルブアセテート、エチルセロソルブアセテート、ジエチルセロソルブアセテートなどのセロソルブアセテート類、
　ジクロルエチルエーテル、ｎ−ブチルエーテル、ジイソアミルエーテル、メチルフェニルエーテルなどのエーテル類、
　メチルエチルカルビトール、ジエチルカルビトール、ジエチレングリコールメチルエチルエーテル、ジエチレングリコールジメチルエーテル、ジエチレングリコールジエチルエーテルなどのカルビトール類、
　シクロヘキサノン、メチル−ｎ−プロピルケトン、メチル−ｎ−ブチルケトン、メチル−ｎ−アミルケトン、２−ヘプタノンなどのケトン類。
　【００４１】
　これらは、単独であるいは組み合わせて用いられる。
本発明で、有機溶剤［Ｄ］に含有されるエステル類、エーテル類またはケトン類は、上記のように沸点が１００〜２００℃であるが、これらのうちでも沸点が１３０〜１９０℃であることがより好ましい。
　【００４２】
　また上記のようなエステル類、エーテル類またはケトン類は、蒸気圧が０．０５〜１０．０ｍｍＨｇであるが、０．１〜５．０ｍｍＨｇであることがより好ましい。
　これらのうちでも好ましい有機溶剤の具体例としては、乳酸エチル、３−メトキシプロピオン酸メチル、３−エトキシプロピオン酸エチル、２−エトキシプロピオン酸エチル、メチルセロソルブアセテート、エチルセロソルブアセテート、ジエチレングリコールジメチルエーテル、ジエチレングリコールジエチルエーテル、プロピレングリコールモノメチルエーテルアセテートなどが挙げられる。
　【００４３】
　本発明で用いられる有機溶剤［Ｄ］は、上記のようなエステル類、エーテル類またはケトン類の少なくとも１種を、有機溶剤中に、５０重量％以上、好ましくは７０重量％の量で含有している。
　【００４４】
　本発明で用いられる有機溶剤［Ｄ］に含有される上記エステル類、エーテル類またはケトン類以外の溶媒は、前記顔料［Ａ］、バインダーポリマー［Ｂ］および感放射線化合物［Ｃ］を溶解または分散させうる溶媒であればよく、特に限定されない。
　【００４５】
　なお有機溶剤［Ｄ］が沸点が２００℃を超える溶媒を５０重量％を超える量で含有していると、塗布形成された塗膜をプレベークする際に、有機溶剤［Ｄ］は充分に蒸発せずに乾燥塗膜内に残存し、乾燥塗膜表面が粘着性となってスティッキングを発生することがあり、乾燥塗膜の耐熱性が低下することがある。また乾燥塗膜中に有機溶剤［Ｄ］が多量に残存していると、この乾燥塗膜は現像中にガラス基板特に表面にＳｉＯ２膜を有するガラス基板から剥離してしまうことがある。
　【００４６】
　一方有機溶剤［Ｄ］が沸点が１００℃未満である溶媒を５０重量％を超える量で含有していると、感放射線性組成物をムラなく均一に塗布することが困難になり、したがって表面平滑性に優れた乾燥塗膜は得られにくくなる。
　【００４７】
　本発明では、このような有機溶剤［Ｄ］は、通常バインダーポリマー［Ｂ］１００重量部に対して１００〜１００００重量部、好ましくは５００〜５０００重量部の量で用いられる。
　【００４８】
　本発明に係るカラーフィルター用感放射線性組成物は、必要に応じて添加物［Ｅ］を含有していてもよい。この添加剤［Ｅ］としては、具体的に、充填剤、他の高分子化合物、界面活性剤、密着促進剤、酸化防止剤、紫外線吸収剤、凝集防止剤、他の増感剤などが挙げられる。
　【００４９】
より具体的には、
　ガラス、アルミナなどの充填剤、
　ポリビニルアルコール、ポリアクリル酸、ポリエチレングリコールモノアルキルエーテル、ポリフロロアルキルアクリレートなどの他の高分子化合物、
　ノニオン系、カチオン系、アニオン系などの界面活性剤、
　ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロキシプロピルトリメトキシシラン、３−メルカプトプロピルトリメトキシシランなどの密着促進剤、
　２，２−チオビス（４−メチル−６−ｔ−ブチルフェノール）、２，６−ジ−ｔ−ブチルフェノールなどの酸化防止剤、
　２−（３−ｔ−ブチル−５−メチル−２−ヒドロキシフェニル）−５−クロロベンゾトリアゾール、アルコキシベンゾフェノンなどの紫外線吸収剤、
　ポリアクリル酸ナトリウムなどの凝集防止剤、
　ベンゾフェノン、４，４’−ビス（ジエチルアミノ）ベンゾフェノン、ニトロピレンなどの波長２００〜４９０ｎｍの光を吸収する有機色素系増感剤が挙げられる。
　【００５０】
　本発明に係るカラーフィルター用感放射線性組成物を形成する上記のような成分［Ａ］、［Ｂ］、［Ｃ］および［Ｅ］は、有機溶剤［Ｄ］に溶解または分散されている。
　【００５１】
　上記のような本発明に係るカラーフィルター用感放射線性組成物を用いると、プレベーク工程において有機溶剤が充分に蒸発して、得られる乾燥塗膜中に有機溶剤が多量に残存することがない。したがって乾燥塗膜表面は粘着性になるようなことがなく、スティッキングを生じたりすることがない。また乾燥塗膜中に有機溶剤が多量に残存していないため、乾燥塗膜は現像中に基板から剥離したりすることがなく、耐熱性が低下したりすることがない。
　【００５２】
　特に上記のように特定の有機溶剤を含有する本発明に係るカラーフィルター用感放射線性組成物を用いると、スピンコーターによってガラス基板上にムラなく均一に塗布することができる。したがって本発明に係るカラーフィルター用感放射線性組成物を用いると、均一な膜厚を有し、かつ平滑性に優れた表面を有する乾燥塗膜をストリエーションを発生することなく形成することができ、また得られた乾燥塗膜は、基板との密着性に優れている。
　【００５３】
　このような乾燥塗膜をアルカリ現像すると、透明感に優れたカラーフィルターが得られる。
　上記のように本発明に係るカラーフィルター用感放射線性組成物を用いると、透明感に優れたカラーフィルターを優れた歩留りで製造することができる。
　【００５４】
　なお本発明では、カラーフィルター用感放射線性組成物を用いて画素を形成する際に、現像液としては、炭酸ナトリウム、水酸化カリウム、炭酸ナトリウム等の無機アルカリ、テトラメチルアンモニウムハイドロオキサイド等の有機アルカリなどのアルカリ性溶液を用いることが好ましい。
　【００５５】
　【実施例】
　次に本発明を実施例により具体的に説明するが、本発明はこれら実施例により限定されるものではない。
　【００５６】
　【実施例１】
　表面にナトリウムイオンの溶出を防止するＳｉＯ２膜が形成されたソーダガラス基板表面上に、所望されるパターン形状の遮光層を形成し、さらに表１に示すカラーフィルター用感放射線性組成物１をスピンコーターにより所望厚さ（１．５μｍ）に塗布した後、得られた塗膜を８０℃で１０分間プレベークして乾燥塗膜を得た。
　【００５７】
　【表１】
　【００５８】
　得られた乾燥塗膜を触針式膜厚測定装置（ＴＥＮＣＯＲ社製、ａｌｐｈａ−ｓｔｅｐ　１００）で測定した結果、膜厚は１．４５〜１．５０μｍであり、膜厚面内ばらつき範囲（膜圧差）が０．０５μｍ以下であり、膜表面あらさ（凹凸）が約１００Åであった。この乾燥塗膜は透明感に優れていた。またストリエーションの発生もなかった。
　【００５９】
　次いで、該乾燥塗膜をフォトマスクを通して高圧水銀ランプによって４００ｍｊ／ｃｍ２の紫外線に露光した後、０．０５％炭酸ナトリウム水溶液に浸漬して現像し、１００μｍ×１００μｍの赤色画素を得た。
　【００６０】
　形成された色画素を微分偏光顕微鏡で観察したところ、表面の平滑性が高いことが認められ、カラーフィルターとして好ましいものであった。
　【００６１】
　【比較例１】
　実施例１において、有機溶剤としてジエチレングリコールモノエチルエーテル（沸点２０２℃、蒸気圧０．１３ｍｍＨｇ）を含む感放射線性組成物２を用いた以外は、実施例１と同様にして乾燥塗膜を得た。
　【００６２】
　【表２】
　【００６３】
　得られた乾燥塗膜を実施例１と同様にして測定した結果、膜厚は１．４２〜１．６０μｍであり、膜厚面内ばらつき範囲が０．１８μｍであり、膜表面あらさ（凹凸）が約５００Åであった。この乾燥塗膜は透明感がなかった。
　【００６４】
　また実施例１と同様にして露光して現像し、１００μｍ×１００μｍの赤色画素を得た。
　形成された色画素を微分偏光顕微鏡で観察したところ、表面の平滑性はあまり高くないことが認められ、カラーフィルターとして好ましいものではなかった。
　【００６５】
　【比較例２】
　実施例１において、有機溶剤としてメチルエチルケトン（沸点７９．６℃、蒸気圧７１．２ｍｍＨｇ）を含むカラーフィルター用感放射線性組成物３を用いた以外は、実施例１と同様にして乾燥塗膜を得た。
　【００６６】
　【表３】
　【００６７】
　得られた乾燥塗膜を実施例１と同様にして測定した結果、膜厚は１．２６〜１．６１μｍであり、膜厚面内ばらつき範囲が０．３５μｍであり、膜表面あらさ（凹凸）が約６００Åであった。
　【００６８】
　乾燥塗膜は、透明感がなかった。またストリエーションも発生した。
　また実施例１と同様にして露光して現像し、１００μｍ×１００μｍの赤色画素を得た。
　【００６９】
　形成された色画素を微分偏光顕微鏡で観察したところ、表面の平滑性はあまり高くないことが認められ、カラーフィルターとして好ましいものではなかった。
　【００７０】
　【実施例２】
　実施例１において、有機溶媒としてプロピレングリコールモノメチルエーテルアセテート（沸点１４０℃、蒸気圧３．５ｍｍＨｇ）を含む感放射線性組成物４を用いた以外は、実施例１と同様にして乾燥塗膜を得た。
　【００７１】
　【表４】
　【００７２】
　得られた乾燥塗膜を実施例１と同様にして測定した結果、膜厚は１．５０〜１．５９μｍであり、膜厚面内ばらつき範囲が０．０９μｍ以下であり、膜表面あらさ（凹凸）が約２００Åであった。
　【００７３】
　この乾燥塗膜は、透明感に優れており、ストリエーションの発生もなかった。
　次いで実施例１と同様にして該乾燥塗膜を露光した後現像し、１００μｍ×１００μｍの青色画素を得た。
　【００７４】
　形成された色画素を微分偏光顕微鏡で観察したところ、表面の平滑性が高いことが認められ、カラーフィルターとして好ましいものであった。
　【００７５】
　【実施例３】
　実施例１において、カラーフィルター用感放射線性組成物１に代えてカラーフィルター用感放射線性組成物５に代えた以外は実施例１と同様にして乾燥塗膜を得た。
　【００７６】
　【表５】
　【００７７】
　得られた乾燥塗膜を実施例１と同様にして測定した結果、膜厚は１．５０〜１．５９μｍであり、膜厚面内ばらつき範囲が０．０９μｍ以下であり、膜表面あらさ（凹凸）が約２００Åであった。
　【００７８】
　この乾燥塗膜は、透明感に優れており、ストリエーションの発生もなかった。
　次いで、実施例１と同様にして露光した後、現像して１００μｍ×１００μｍの赤色画素を形成した。
　【００７９】
　形成された色画素を微分偏光顕微鏡で観察したところ、表面の平滑性が高いことが認められ、カラーフィルターとして好ましいものであった。
　【００８０】
　【比較例３】
　実施例１において、カラーフィルター用感放射線性組成物１に代えて表６に示すカラーフィルター用感放射線性組成物６を用いた以外は、実施例１と同様にして乾燥塗膜を得た。
　【００８１】
　【表６】
　【００８２】
　得られた乾燥塗膜を実施例１と同様にして得られた塗膜は、８０℃、１０分間のプレベークで十分に乾燥できず、タック（塗膜表面のベタつき）が認められた。そこで、プレベーク条件を９０℃、１０分間に変更して行ない、乾燥塗膜を得た。膜厚は１．４８〜１．５０μｍであり、膜厚面内ばらつき範囲が０．１８μｍであり、膜表面あらさ（凹凸）が約４００Åであった。
　【００８３】
　透明感のない塗膜が得られた。またストリエーションも発生した。
　また実施例１と同様にして露光して現像し、１００μｍ×１００μｍの緑色画素を形成した。
　【００８４】
　形成された画素を微分偏光顕微鏡で観察したところ、表面の平滑性はあまり高くないことが認められ、カラーフィルターとして好ましいものではなかった。
　【００８５】
　【実施例４】
　実施例１において、カラーフィルター用感放射線性組成物１に代えて表７に示すカラーフィルター用感放射線性組成物７を用いた以外は、実施幌１と同様にして乾燥塗膜を得た。
　【００８６】
　【表７】
　【００８７】
　得られた乾燥塗膜を実施例１と同様にして測定した結果、膜厚は１．４７〜１．５３μｍであり、膜厚面内ばらつき範囲が０．０６μｍ以下であり、膜表面あらさ（凹凸）が約２００Åであった。
　【００８８】
　この乾燥塗膜は透明感に優れており、ストリエーションの発生もなかった。
　次いで、実施例１と同様にして露光した後、現像して１００μｍ×１００μｍの緑色画素を形成した。
　【００８９】
　形成された色画素を微分偏光顕微鏡で観察したところ、表面の平滑性が高いことが認められ、カラーフィルターとして好ましいものであった。
　【００９０】
　【実施例５】
　実施例１において、カラーフィルター用感放射線性組成物１に代えてカラーフィルター用感放射線性組成物８を用いた以外は、実施例１と同様にして乾燥塗膜を得た。
　【００９１】
　【表８】
　【００９２】
　得られた乾燥塗膜を実施例１と同様にして測定した結果、膜厚は１．６２〜１．６９μｍであり、膜厚面内ばらつき範囲が０．１０μｍ以下であり、膜表面あらさ（凹凸）が約２００Åであった。
　【００９３】
　この乾燥塗膜は透明感に優れており、ストリエーションの発生もなかった。
　次いで、実施例１と同様にして該乾燥塗膜を露光した後、現像して１００μｍ×１００μｍの緑色画素を形成した。
　【００９４】
　形成された色画素を微分偏光顕微鏡で観察したところ、表面の平滑性が高いことが認められ、カラーフィルターとして好ましいものであった。
　【００９５】
　【比較例４】
　実施例１において、カラーフィルター用感放射線性組成物主に代えて表９に示すカラーフィルター用感放射線性組成物９を用いた以外は、実施例１と同様にして乾燥塗膜を得た。
　【００９６】
　【表９】
　【００９７】
　得られた乾燥塗膜を実施例１と同様にして測定した結果、膜厚は１．６８〜１．７１μｍであり、膜厚面内ばらつき範囲が０．３０μｍであり、膜表面あらさ（凹凸）が約４００Åであった。
　【００９８】
　この乾燥塗膜は透明感がなかった。またストリエーションも発生した。
　また実施例１と同様にして露光して現像し、１００μｍ×１００μｍの緑色画素を形成した。
　【００９９】
　形成された色画素を微分偏光顕微鏡で観察したところ、表面の平滑性はあまり高くないことが認められ、カラーフィルターとして好ましいものではなかった。
　【０１００】
　【発明の効果】
　上述したように、本発明に係るカラーフィルター用感放射線性組成物を用いると、基板上にムラなく均一に塗布することができ、ストリエーションを発生することなく塗膜を形成することができる。また本発明に係るカラーフィルター用感放射線性組成物を用いると、塗膜中に有機溶剤を多量に残存することなく乾燥塗膜を得ることができる。
　【０１０１】
　本発明に係るカラーフィルター用感放射線性組成物から形成される乾燥塗膜は、均一な膜厚を有するとともに、平滑な表面を有しており、基板との密着性にも優れている。
　【０１０２】
　このような本発明に係るカラーフィルター用感放射線性組成物を用いると、透明感に優れたカラーフィルターを、優れた歩留まりで製造することができる。